상기 실시 예 4 의 전사 하 는 과정 은 이 형지 , 1 차 실리콘 수지 , 2 차 실리콘 수지 및 직물 원단 합포 물 의 진행 방향 을 따라 가열 롤러 와 고무 롤러 를 3 쌍 설치 한 후 , 145 ℃ 의 온도 로 2 분 간 가열 · 가압 → 가압 해제 된 상태 에서 145 ℃ 의 온도 로 1 분 간 가열 → 145 ℃ 의 온도 로 1 분 간 가열 · 가압 하 는 방법 으로 수행 한 것 을 제외 하 고는 , 상기 실시 예 1 과 동일 한 방법 으로 실리콘 수지 코팅 원단 을 제조 하 였 다 .